(57)【特許請求の範囲】
【請求項１】
矩形状の充電電流とパルス電流とからなる再生電流を、劣化した蓄電池に流して当該蓄電池を再生処理する方法であって、
蓄電池の電圧値が定格電圧の所定の割合となるまでの間、且つ蓄電池の比重値が所定の値となるまでの間、所定の電流値のパルス電流の周波数を、漸次、周期的に低減するとともに、このパルス電流を、所定の電流値の矩形状の充電電流に重畳した再生電流を、劣化した蓄電池に流し、さらに、この再生電流の電流値を、前記パルス電流の周波数が低減する周期と同期して低減させることを特徴とする蓄電池の再生処理方法。
【請求項２】
矩形状の充電電流とパルス電流とからなる再生電流を劣化した蓄電池に流して前記蓄電池を再生処理する方法であって、
第１の充電電流に第１の周波数を有する第１のパルス電流を重畳した第１の再生電流を、蓄電池の電圧値が定格電圧の第１の割合となるまでの間、前記蓄電池に流して前記蓄電池を再生処理する第１再生工程と、
第２の充電電流に第２の周波数を有する第２のパルス電流を重畳した第２の再生電流を、蓄電池の電圧値が定格電圧の第２の割合となるまでの間、前記蓄電池に流して前記蓄電池を再生処理する第２再生工程と、
第３の充電電流に第３の周波数を有する第３のパルス電流を重畳した第３の再生電流を、蓄電池の電圧値が定格電圧の第３の割合となるまでの間、前記蓄電池に流して前記蓄電池を再生処理する第３再生工程と、
第４の充電電流に第４の周波数を有する第４のパルス電流を重畳した第４の再生電流を、蓄電池の比重値が所定の値となるまでの間、前記蓄電池に流して前記蓄電池を再生処理する最終再生工程と、を備え、
前記第１の再生電流から前記第４の再生電流までの電流値を漸次減少させつつ、且つ第１のパルス電流から第４のパルス電流までの電流値を漸次減少させると共に、前記第１の周波数から前記第４の周波数までの周波数の値を漸次低減する
ことを特徴とする蓄電池の再生処理方法。
【請求項３】
前記蓄電池の電圧値において、前記第１の割合とは１００％であり、前記第２の割合とは１１８％であり、前記第３の割合とは１２２％であり、
前記比重値の所定の値とは１.２８〜１.３０である
ことを特徴とする請求項２に記載の蓄電池の再生処理方法。
【請求項４】
劣化した蓄電池を再生処理する蓄電池の再生処理装置であって、
矩形状の所定の充電電流を生成する充電電流生成部と、
所定のパルス電流を生成するパルス電流生成部と、
第１の充電電流に第１の周波数を有する第１のパルス電流を重畳した第１の再生電流を、蓄電池の電圧値が定格電圧の第１の割合となるまでの間、前記蓄電池に流して前記蓄電池を再生処理し、
第２の充電電流に第２の周波数を有する第２のパルス電流を重畳した第２の再生電流を、蓄電池の電圧値が定格電圧の第２の割合となるまでの間、前記蓄電池に流して前記蓄電池を再生処理し、
第３の充電電流に第３の周波数を有する第３のパルス電流を重畳した第３の再生電流を、蓄電池の電圧値が定格電圧の第３の割合となるまでの間、前記蓄電池に流して前記蓄電池を再生処理し、
第４の充電電流に第４の周波数を有する第４のパルス電流を重畳した第４の再生電流を、蓄電池の比重値が所定の値となるまでの間、前記蓄電池に流して前記蓄電池の再生処理を実行させる制御部とを備えた
ことを特徴とする蓄電池の再生処理装置。
【請求項５】
前記蓄電池の電圧値において、前記第１の割合とは１００％であり、前記第２の割合とは１１８％であり、前記第３の割合とは１２２％であり、
前記比重値の所定の値とは１.２８〜１.３０である
ことを特徴とする請求項４に記載の蓄電池の再生処理装置。
【発明の詳細な説明】
【技術分野】
【０００１】
本発明は、性能が劣化した蓄電池を、その性能を回復させるように再生する蓄電池の再生処理装置および再生処理方法に関する。
【背景技術】
【０００２】
自動車やフォークリフトなどに搭載される鉛蓄電池は、充放電を繰り返し、長期にわたり使用することにより蓄電性能が劣化する。すなわち、鉛蓄電池は、充電と放電を繰り返すうちに、電極の正極(PbO2)と負極(Pb)との表面に絶縁体である硫酸塩(PbSO4)結晶皮膜が生成され(サルフェーション現象)、正負極の電気化学的な活性が失われるためである。サルフェーションが起こると、充電しても十分な電圧まで達することがなくなり、鉛蓄電池の性能が劣化する。
【０００３】
このような状態になった鉛蓄電池を蘇生させる方法としては、例えば、９Ａ〜４０Ａのパルス電流を流しながら充電のための１０Ａ〜５０Ａの充電電流を流す方法がある（特許文献1を参照）。パルス電流を通電することで、電極表面を覆う硫酸鉛結晶皮膜がパルス電流の衝撃力によって破壊除去される。
【０００４】
しかし、上記条件で蘇生された鉛蓄電池では、再使用時の耐用年数が新品の場合よりも短いのが現状である。また、上記条件で蘇生された場合、電極表面を覆う硫酸鉛結晶皮膜が完全に除去されず、一部は残ったままになり易いので、さらに電極表面の凹凸が激しくなり、あるいは一部は穴が開いて破損する問題もあった。
【０００５】
そこで、電流２Ａ〜１０Ａを充電電流値として、硫酸鉛結晶皮膜を分解除去するためのパルス電流値０．１Ａ〜２Ａを同時に使用する方法が提案された（例えば、特許文献２を参照。）。
この特許文献２の方法では、従来から適用されている充電電流値、パルス電流値に比べ大きく異なる新規の値を選択することにより、蘇生後の鉛蓄電池の耐用年数は新品の場合と遜色ないレベルに到達するとともに電極表面の硫酸鉛結晶皮膜の完全除去および電極表面の破損防止を達成することが可能である。
【０００６】
また、硫酸鉛結晶皮膜を分解除去するために、所定の充電電流と所定のパルス電流とを鉛蓄電池に周期的に流して鉛蓄電池の定格電圧を超える電圧まで充電する第１充電工程と、鉛蓄電池の定格電圧まで一気に放電を行う放電工程と、所定の充電電流と所定のパルス電流とを周期的に流して充電する第２充電工程を有する蓄電池の再生方法も提案されている（例えば、特許文献３を参照。）。
【先行技術文献】
【特許文献】
【０００７】
【特許文献１】特開２００４−１３４１３９号公報
【特許文献２】特開２００６−３３９０３０号公報
【特許文献３】国際公開第２００９/０６９１７６号パンフレット
【発明の概要】
【発明が解決しようとする課題】
【０００８】
しかしながら、上記特許文献２及び特許文献３の何れの方法を用いて鉛蓄電池の再生処理を行った場合でも、非常に長時間の再生処理時間を必要とする問題があった。例えば、特許文献３の方法では、１６０時間を要する第１充電工程を行い、さらに、１６０時間を要する第２充電工程を行うために、非常に長時間の再生処理時間を必要とする問題があった。
【０００９】
そこで、本発明は、性能が劣化した蓄電池をより短い時間で再生処理することができる蓄電池の再生処理方法および再生処理装置を提供することを目的としている。
【課題を解決するための手段】
【００１０】
請求項１に記載の蓄電池の再生処理方法は、矩形状の充電電流とパルス電流とからなる再生電流を、劣化した蓄電池に流して当該蓄電池を再生処理する方法であって、蓄電池の電圧値が定格電圧の所定の割合となるまでの間、且つ蓄電池の比重値が所定の値となるまでの間、所定の電流値のパルス電流の周波数を、漸次、周期的に低減するとともに、このパルス電流を、所定の電流値の矩形状の充電電流に重畳した再生電流を、劣化した蓄電池に流し、さらに、この再生電流の電流値を、前記パルス電流の周波数が低減する周期と同期して低減させることを特徴とする。
【００１１】
請求項２に記載の蓄電池の再生処理方法は、矩形状の充電電流とパルス電流とからなる再生電流を劣化した蓄電池に流して前記蓄電池を再生処理する方法であって、第１の充電電流に第１の周波数を有する第１のパルス電流を重畳した第１の再生電流を、蓄電池の電圧値が定格電圧の第１の割合となるまでの間、前記蓄電池に流して前記蓄電池を再生処理する第１再生工程と、第２の充電電流に第２の周波数を有する第２のパルス電流を重畳した第２の再生電流を、蓄電池の電圧値が定格電圧の第２の割合となるまでの間、前記蓄電池に流して前記蓄電池を再生処理する第２再生工程と、第３の充電電流に第３の周波数を有する第３のパルス電流を重畳した第３の再生電流を、蓄電池の電圧値が定格電圧の第３の割合となるまでの間、前記蓄電池に流して前記蓄電池を再生処理する第３再生工程と、第４の充電電流に第４の周波数を有する第４のパルス電流を重畳した第４の再生電流を、蓄電池の比重値が所定の値となるまでの間、前記蓄電池に流して前記蓄電池を再生処理する最終再生工程と、を備え、前記第１の再生電流から前記第４の再生電流までの電流値を漸次減少させつつ、且つ第１のパルス電流から第４のパルス電流までの電流値を漸次減少させると共に、前記第１の周波数から前記第４の周波数までの周波数の値を漸次低減することを特徴とする。
【００１２】
請求項３に記載の蓄電池の再生処理方法は、請求項２に記載の蓄電池の再生処理方法において、前記蓄電池の電圧値において、前記第１の割合とは１００％であり、前記第２の割合とは１１８％であり、前記第３の割合とは１２２％であり、前記比重値の所定の値とは１.２８〜１.３０であることを特徴とする。
【００１３】
請求項４に記載の蓄電池の再生処理装置は、劣化した蓄電池を再生処理する蓄電池の再生処理装置であって、矩形状の所定の充電電流を生成する充電電流生成部と、所定のパルス電流を生成するパルス電流生成部と、第１の充電電流に第１の周波数を有する第１のパルス電流を重畳した第１の再生電流を、蓄電池の電圧値が定格電圧の第１の割合となるまでの間、前記蓄電池に流して前記蓄電池を再生処理し、第２の充電電流に第２の周波数を有する第２のパルス電流を重畳した第２の再生電流を、蓄電池の電圧値が定格電圧の第２の割合となるまでの間、前記蓄電池に流して前記蓄電池を再生処理し、第３の充電電流に第３の周波数を有する第３のパルス電流を重畳した第３の再生電流を、蓄電池の電圧値が定格電圧の第３の割合となるまでの間、前記蓄電池に流して前記蓄電池を再生処理し、第４の充電電流に第４の周波数を有する第４のパルス電流を重畳した第４の再生電流を、蓄電池の比重値が所定の値となるまでの間、前記蓄電池に流して前記蓄電池の再生処理を実行させる制御部とを備えたことを特徴とする。
【００１４】
請求項５に記載の蓄電池の再生処理装置は、請求項４に記載の蓄電池の再生処理装置において、前記蓄電池の電圧値において、前記第１の割合とは１００％であり、前記第２の割合とは１１８％であり、前記第３の割合とは１２２％であり、前記比重値の所定の値とは１.２８〜１.３０であることを特徴とする。
【発明の効果】
【００１５】
本発明によれば、蓄電池の再生処理を従来の方法よりも、蓄電池の電極から堆積した硫酸鉛を綺麗に除去でき、さらに短い時間で再生処理を完了することができる効果がある。
【図面の簡単な説明】
【００１６】
【図１】本実施形態に係る再生処理装置のブロック図である。
【図２】再生処理装置で生成する再生電流のタイミングチャート図である。
【図３】再生処理装置で生成する充電電流のタイミングチャート図である。
【図４】再生処理装置で生成するパルス電流のタイミングチャート図である。
【図５】鉛蓄電池の比重を示す図である。
【図６】再生処理装置で生成する再生電流のタイミングチャート図の変形例である。
【発明を実施するための形態】
【００１７】
本実施形態に係る蓄電池の再生処理方法は、矩形状の充電電流とパルス電流とからなる再生電流を、劣化した蓄電池に流して当該蓄電池を再生処理する方法であって、蓄電池の電圧値が定格電圧の所定の割合となるまでの間、且つ蓄電池の比重値が所定の値となるまでの間、所定の電流値のパルス電流の周波数を、漸次、周期的に低減するとともに、このパルス電流を、所定の電流値の矩形状の充電電流に重畳した再生電流を、劣化した蓄電池に流し、さらに、この再生電流の電流値を、前記パルス電流の周波数が低減する周期と同期して低減させることを特徴とする。
【００１８】
本実施形態に係る蓄電池の再生処理方法は、矩形状の充電電流とパルス電流とからなる再生電流を劣化した蓄電池に流して前記蓄電池を再生処理する方法であって、第１の充電電流に第１の周波数を有する第１のパルス電流を重畳した第１の再生電流を、蓄電池の電圧値が定格電圧の第１の割合となるまでの間、前記蓄電池に流して前記蓄電池を再生処理する第１再生工程と、第２の充電電流に第２の周波数を有する第２のパルス電流を重畳した第２の再生電流を、蓄電池の電圧値が定格電圧の第２の割合となるまでの間、前記蓄電池に流して前記蓄電池を再生処理する第２再生工程と、第３の充電電流に第３の周波数を有する第３のパルス電流を重畳した第３の再生電流を、蓄電池の電圧値が定格電圧の第３の割合となるまでの間、前記蓄電池に流して前記蓄電池を再生処理する第３再生工程と、第４の充電電流に第４の周波数を有する第４のパルス電流を重畳した第４の再生電流を、蓄電池の比重値が所定の値となるまでの間、前記蓄電池に流して前記蓄電池を再生処理する最終再生工程と、を備え、前記第１の再生電流から前記第４の再生電流までの電流値を漸次減少させつつ、且つ第１のパルス電流から第４のパルス電流までの電流値を漸次減少させると共に、前記第１の周波数から前記第４の周波数までの周波数の値を漸次低減することを特徴とする。
【００１９】
また、前記蓄電池の電圧値において、前記第１の割合とは１００％であり、前記第２の割合とは１１８％であり、前記第３の割合とは１２２％であり、前記比重値の所定の値とは１.２８〜１.３０であることを特徴とする。
【００２０】
本実施形態に係る蓄電池の再生処理装置は、劣化した蓄電池を再生処理する蓄電池の再生処理装置であって、矩形状の所定の充電電流を生成する充電電流生成部と、所定のパルス電流を生成するパルス電流生成部と、第１の充電電流に第１の周波数を有する第１のパルス電流を重畳した第１の再生電流を、蓄電池の電圧値が定格電圧の第１の割合となるまでの間、前記蓄電池に流して前記蓄電池を再生処理し、第２の充電電流に第２の周波数を有する第２のパルス電流を重畳した第２の再生電流を、蓄電池の電圧値が定格電圧の第２の割合となるまでの間、前記蓄電池に流して前記蓄電池を再生処理し、第３の充電電流に第３の周波数を有する第３のパルス電流を重畳した第３の再生電流を、蓄電池の電圧値が定格電圧の第３の割合となるまでの間、前記蓄電池に流して前記蓄電池を再生処理し、第４の充電電流に第４の周波数を有する第４のパルス電流を重畳した第４の再生電流を、蓄電池の比重値が所定の値となるまでの間、前記蓄電池に流して前記蓄電池の再生処理を実行させる制御部とを備えたことを特徴とする。
【００２１】
本実施形態に係る蓄電池の再生処理装置によれば、蓄電池の再生処理を従来の方法よりも、蓄電池の電極から堆積した硫酸鉛を綺麗に除去でき、さらに短い時間で再生処理を完了することができる効果がある。
【００２２】
［鉛蓄電池の再生処理装置の構成］
本実施形態に係る鉛蓄電池の再生処理装置について、図面を参照しながら説明する。図１は本実施形態における鉛蓄電池の再生処理装置の構成を示すブロック図である。再生する鉛蓄電池の一例として、フォークリフト車両に用いる定格容量５００Ａｈ／５ｈ、定格電圧２Ｖのものであり、新品の比重１．２８〜１．３０から再生前の比重１．２０に低下したものを用いて説明する。
【００２３】
本実施形態に係る鉛蓄電池の再生処理装置1は、図1に示すように、所定の充電電流を生成する充電電流生成部２と、所定の周波数を有する所定のパルス電流を生成するパルス電流生成部３と、充電電流生成部２で生成された充電電流をスイッチングするスイッチ部４と、充電電流生成部２やパルス電流生成部３やスイッチ部４を制御する制御部５と、再生される鉛蓄電池Ｂ［Ｂ１,Ｂ２,Ｂ３,Ｂ４］を並列接続するための端子部６とを備えている。
【００２４】
充電電流生成部２の出力側には、スイッチ部４の各スイッチ４Ａ,４Ｂ,４Ｃ,４Ｄが並列に接続されて、これら各スイッチ４Ａ,４Ｂ,４Ｃ,４Ｄの出力側に端子部６の各端子６Ａ,６Ａ,６Ｃ,６Ｄが接続され、さらに後段に並列に鉛蓄電池Ｂ[Ｂ１,Ｂ２,Ｂ３,Ｂ４]がそれぞれ接続される。また、スイッチ部４の各スイッチ４Ａ,４Ｂ,４Ｃ,４Ｄと端子部６の各端子６Ａ,６Ａ,６Ｃ,６Ｄとの間には、パルス電流生成部３からの出力ラインＬ１,Ｌ２,Ｌ３,Ｌ４が接続端子Ｃ１,Ｃ２,Ｃ３,Ｃ４を介してそれぞれ接続される。充電電流生成部２、パルス電流生成部３，スイッチ部４には、制御部５からの制御信号を伝達するための制御ラインＳｉｇ１,Ｓｉｇ２,Ｓｉｇ３がそれぞれ接続される。
【００２５】
充電電流生成部２は、変圧器や整流器等により構成されており、矩形状の充電電流を生成して出力している。例えば、充電電流の電流値は、１Ａ〜２５Ａの範囲内としている。
【００２６】
パルス電流生成部３は、変圧器や整流器等によりＰＷＭ制御可能に構成され、所定の周波数を有する所定のパルス電流を生成している。例えば、パルス電流は、０．５Ａ〜５Ａの範囲内としている。
【００２７】
端子部６には、４台の鉛蓄電池Ｂ１,Ｂ２,Ｂ３,Ｂ４の正の電極をそれぞれ電気的接続するための端子６Ａ,６Ｂ,６Ｃ,６Ｄを設けている。なお、各鉛蓄電池Ｂ１,Ｂ２,Ｂ３,Ｂ４の負の電極側は、接地している。
【００２８】
制御部５は、充電電流生成部２、パルス電流生成部３およびスイッチ部４を制御することにより、図２に示す第１再生期間Ｔ１における第１再生工程、第２再生期間Ｔ２における第２再生工程、第３再生期間Ｔ３における第３再生工程および最終再生期間Ｔ４における最終再生工程を実行するものである。
【００２９】
本実施形態における再生処理装置1による鉛蓄電池の再生処理について、図２から図４に示すタイミングチャートを参照しながら説明する。図２には充電電流生成部２の充電電流とパルス電流生成部３で生成したパルス電流とを重畳したタイミングチャートを示している。また、図３には、重畳前の充電電流生成部２の充電電流のタイミングチャートを示している。さらに、図４には重畳前のパルス電流生成部３のパルス電流のタイミングチャートを示している。なお、以下の説明においては、１台の鉛蓄電池Ｂ1のみを再生処理装置１に接続した場合について説明する。
【００３０】
［充電電流のタイミングチャート］
充電電流生成部２が生成する充電電流のタイミングチャートについて図３を参照しながら説明する。
【００３１】
図３に示すように、充電電流生成部２は、第１再生期間Ｔ１において、矩形状の充電電流の電流値Ｉ１−１＝２５Ａ、Ｉ１−２＝２０Ａを順に生成して周期的に流している。図３中の第１再生期間Ｔ１では、矩形状の充電電流の電流値Ｉ１−１，Ｉ１−２の２波形のみしか図示していないが、蓄電池の電圧値が定格電圧の１００％になるまでの間、階段状に低減する矩形状の充電電流の電流値Ｉ１−１，Ｉ１−２，・・，Ｉ１−ｎを周期的にさらに連続して流すこととなる。
【００３２】
次に、充電電流生成部２は、第２再生期間Ｔ２において、第１再生期間Ｔ１で生成した充電電流より小さい矩形状の充電電流の電流値Ｉ２−１＝１０Ａ、Ｉ２−２＝５Ａを順に生成して周期的に流している。図３中の第２再生期間Ｔ２では、矩形状の充電電流の電流値Ｉ２−１，Ｉ２−２の２波形のみしか図示していないが、蓄電池の電圧値が定格電圧の１１８％になるまでの間、階段状に低減する矩形状の充電電流の電流値Ｉ２−１，Ｉ２−２，・・，Ｉ２−ｎを周期的にさらに連続して流すこととなる。
【００３３】
さらに、充電電流生成部２は、第３再生期間Ｔ３において、第２再生期間Ｔ２で生成した充電電流より小さい矩形状の充電電流の電流値Ｉ３−１＝５Ａを生成して周期的に流している。図３中の第３再生期間Ｔ３では、矩形状の充電電流の電流値Ｉ３−１の１波形のみしか図示していないが、蓄電池の電圧値が定格電圧の１２２％になるまでの間、階段状に低減する矩形状の充電電流の電流値Ｉ３−１，・・，Ｉ３−ｎを周期的にさらに連続して流すこととなる。
【００３４】
充電電流生成部２は、最終再生期間Ｔ４において、第３再生期間Ｔ３で生成した充電電流より小さい矩形状の充電電流Ｉ４−１＝１Ａを生成して周期的に流している。図３中の最終再生期間Ｔ４では、矩形状の充電電流の電流値Ｉ４−１の１波形のみしか図示していないが、比重値が１.２８〜１.３０になるまでの間、階段状に低減する矩形状の充電電流の電流値Ｉ４−１，・・，Ｉ４−ｎを周期的にさらに連続して流すこととなる。
【００３５】
すなわち、充電電流生成部２は矩形状の充電電流の電流値Ｉ１−１，・・，Ｉ４−１，・・，Ｉ４−ｎを、第１再生期間Ｔ１から最終再生期間Ｔ４までの間に段階的に小さくなるように生成している。なお、変形例にて後述するが、充電電流の電流値Ｉ１−１，・・，Ｉ４−１は、各再生期間内の各充電電流の値を均一としつつ、各再生期間を移行するごとに段階的に各充電電流の値を小さくなるように変化させてもよい。
【００３６】
［パルス電流のタイミングチャート］
次にパルス電流生成部３が生成するパルス電流のタイミングチャートについて図４を参照しながら説明する。
【００３７】
図４に示すように、パルス電流生成部３は、第１再生期間Ｔ１において、周波数ｆ１−１〜ｆ１−４＝２０ｋＨｚ〜３０ｋＨｚ、パルス電流の電流値Ｉｐ１−１〜Ｉｐ１−４＝３Ａ〜５Ａを生成して周期的に流している。すなわち、時間ｔ１−１のとき周波数ｆ１−１＝３０ｋＨｚ、パルス電流の電流値Ｉｐ１−１＝５Ａであり、時間ｔ１−２のとき周波数ｆ１−２＝３０ｋＨｚ、パルス電流の電流値Ｉｐ１−２＝５Ａであり、時間ｔ１−３のとき周波数ｆ１−３＝３０ｋＨｚ、パルス電流の電流値Ｉｐ１−３＝５Ａであり、時間ｔ１−４のとき周波数ｆ１−４＝２０ｋＨｚ、パルス電流の電流値Ｉｐ１−４＝３Ａである。図４中の第１再生期間Ｔ１では、パルス電流の電流値Ｉｐ１−１〜Ｉｐ１−４の４波形のみしか図示していないが、蓄電池の電圧値が定格電圧の１００％になるまでの間、階段状に低減するパルス電流の電流値Ｉｐ１−１〜Ｉｐ１−４，・・，Ｉｐ１−ｎを周期的にさらに連続して流すこととなる。
【００３８】
また、パルス電流生成部３は、第２再生期間Ｔ２において、周波数ｆ２−１〜ｆ２−４＝２０ｋＨｚ〜１０ｋＨｚ、パルス電流の電流値Ｉｐ２−１〜Ｉｐ２−４＝２Ａ〜３Ａを生成して周期的に流している。すなわち、時間ｔ２−１のとき周波数ｆ２−１＝２０ｋＨｚ、パルス電流の電流値Ｉｐ２−１＝３Ａであり、時間ｔ２−２のとき周波数ｆ２−２＝２０ｋＨｚ、パルス電流の電流値Ｉｐ２−２＝３Ａであり、時間ｔ２−３のとき周波数ｆ２−３＝２０ｋＨｚ、パルス電流の電流値Ｉｐ２−３＝３Ａであり、時間ｔ２−４のとき周波数ｆ２−４＝１０ｋＨｚ、パルス電流の電流値Ｉｐ２−４＝２Ａである。図４中の第２再生期間Ｔ２では、パルス電流の電流値Ｉｐ２−１〜Ｉｐ２−４の４波形のみしか図示していないが、蓄電池の電圧値が定格電圧の１１８％になるまでの間、階段状に低減するパルス電流の電流値Ｉｐ２−１〜Ｉｐ２−４，・・，Ｉｐ２−ｎを周期的にさらに連続して流すこととなる。
【００３９】
さらに、パルス電流生成部３は、第３再生期間Ｔ３において、周波数ｆ３−１〜ｆ３−２＝６ｋＨｚ〜１０ｋＨｚ、パルス電流の電流値Ｉｐ３−１〜Ｉｐ３−２＝１Ａ〜２Ａを生成して周期的に流している。すなわち、時間ｔ３−１のとき周波数ｆ３−１＝１０ｋＨｚ、パルス電流の電流値Ｉｐ３−１＝２Ａであり、時間ｔ３−２のとき周波数ｆ３−２＝６ｋＨｚ、パルス電流の電流値Ｉｐ３−２＝１Ａである。図４中の第３再生期間Ｔ３では、パルス電流の電流値Ｉｐ３−１，Ｉｐ３−２の２波形のみしか図示していないが、蓄電池の電圧値が定格電圧の１２２％になるまでの間、階段状に低減するパルス電流の電流値Ｉｐ３−１，Ｉｐ３−２，・・，Ｉｐ３−ｎを周期的にさらに連続して流すこととなる。
【００４０】
パルス電流生成部３は、最終再生期間Ｔ４において、周波数ｆ４−１〜ｆ４−２＝５ｋＨｚ〜６ｋＨｚ、パルス電流の電流値Ｉｐ４−１〜Ｉｐ４−２＝０．５Ａ〜１Ａを生成している。図４中の最終再生期間Ｔ４では、パルス電流の電流値Ｉｐ４−１，Ｉｐ４−２の２波形のみしか図示していないが、比重値が１.２８〜１.３０になるまでの間、階段状に低減するパルス電流の電流値Ｉｐ４−１，Ｉｐ４−２，・・，Ｉｐ４−ｎを周期的にさらに連続して流すこととなる。
【００４１】
すなわち、パルス電流生成部３は、パルス電流の電流値Ｉｐ１−１，・・，Ｉｐ４−１，・・Ｉｐ４−ｎを第１再生期間Ｔ１から最終再生期間Ｔ４までの間に段階的に小さくなるように生成している。なお、変形例にて後述するが、パルス電流の電流値Ｉｐ１−１，・・，Ｉｐ４−１は、各再生期間内の各パルス電流の電流値を均一としつつ、各再生期間を移行するごとに段階的にパルス電流の値を小さくなるように変化させてもよい。
【００４２】
上記充電電流と上記パルス電流とを重畳した波形の電流値を鉛蓄電池の正電極に導通して鉛蓄電池の再生処理を行っている。
【００４３】
［再生電流のタイミングチャート］
次に、所定の充電電流に所定周波数を有する所定のパルス電流を重畳した再生電流Ｉｒのタイミングチャートについて、図２を参照しながら説明する。
【００４４】
［第１再生期間Ｔ１］
第１再生期間Ｔ１においては、図２に示すように、時間ｔ１−１の期間に再生電流の電流値Ｉｒ１−１＝３０Ａを流している。すなわち、充電電流の電流値Ｉ１−１＝２５Ａにパルス電流の電流値Ｉｐ１−１＝５Ａ（周波数ｆ１−１＝３０ｋＨｚ）を重畳したものである。
次に、時間ｔ１−２の期間に再生電流の電流値Ｉｒ１−２＝Ｉｐ１−２＝５Ａを流している。
次に、時間ｔ１−３の期間に再生電流の電流値Ｉｒ１−３＝２５Ａを流している。すなわち、充電電流の電流値Ｉ１−２＝２０Ａにパルス電流の電流値Ｉｐ１−３＝５Ａ（周波数ｆ１−３＝３０ｋＨｚ）を重畳したものである。
次に、時間ｔ１−４の期間に再生電流の電流値Ｉｒ１−４＝Ｉｐ１−４＝３Ａを流している。
【００４５】
図２中の第１再生期間Ｔ１において、再生電流の電流値Ｉｒ１−１〜Ｉｒ１−４の４波形のみしか図示していないが、鉛蓄電池の電圧値が定格電圧の１００％となるまでの間は、階段状に低減する重畳した再生電流の電流値Ｉｒ１−１，・・，Ｉｒ１−４，・・，Ｉｒ−ｎを周期的にさらに連続して流すこととなる。本例における第１再生期間Ｔ１は、３２時間から４８時間である。
【００４６】
このように鉛蓄電池Ｂに充電電流にパルス電流を重畳した再生電流の電流値Ｉｒ１−１を流すことで、鉛蓄電池Ｂ内の希硫酸液中の硫酸イオンを活性化して、電極表面の硫酸鉛結晶皮膜を分解する。再生電流の電流値Ｉｒ１−１からパルス電流のみからなる再生電流の電流値Ｉｒ１−２を流し始めると、電圧値が一気に低下し、時間の経過とともに希硫酸液の温度が低下し、この温度低下にともなって、さらに電圧値がなだらかに低下して安定化する。電極表面においては、パルス電流のみからなる再生電流の電流値Ｉｒ１−２が流れることで、硫酸鉛結晶が再結晶化することを防止することができる。
【００４７】
第１再生期間Ｔ１の再生処理を終了した後、続けて第２再生期間Ｔ２が実行される。
【００４８】
［第２再生期間Ｔ２］
第２再生期間Ｔ２においては、時間ｔ２−１の期間に再生電流の電流値Ｉｒ２−１＝１３Ａを流している。すなわち、充電電流の電流値Ｉ２−１＝１０Ａにパルス電流の電流値Ｉｐ２−１＝３Ａ（周波数ｆ２−１＝２０ｋＨｚ）を重畳したものである。
次に、時間ｔ２−２の期間に再生電流の電流値Ｉｒ２−２＝Ｉｐ２−２＝３Ａを流している。
次に、時間ｔ２−３の期間に再生電流の電流値Ｉｒ２−３＝８Ａを流している。すなわち、充電電流の電流値Ｉ２−２＝５Ａにパルス電流の電流値Ｉｐ２−３＝３Ａ（周波数ｆ２−３＝２０ｋＨｚ）を重畳したものである。
次に、時間ｔ２−４の期間に再生電流の電流値Ｉｒ２−４＝Ｉｐ２−４＝２Ａを流している。
【００４９】
図２中の第２再生期間Ｔ２において、再生電流の電流値Ｉｒ２−１〜Ｉｒ２−４の４波形のみしか図示していないが、鉛蓄電池の電圧値が定格電圧の１１８％となるまでの間は、階段状に低減する重畳した再生電流の電流値Ｉｒ２−１，・・，Ｉｒ２−４，・・，Ｉｒ２−ｎを周期的さらに連続して流すこととなる。本例における第２再生期間Ｔ２は、１６時間から２４時間である。
【００５０】
このように鉛蓄電池Ｂに再生電流の電流値Ｉｒ２−１を流すことで、鉛蓄電池Ｂ内の希硫酸液中の硫酸イオンを活性化して、電極表面の硫酸鉛結晶皮膜を分解する。再生電流の電流値Ｉｒ２−１からパルス電流のみからなる再生電流の電流値Ｉｒ２−２を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ２−２が流れることで、硫酸鉛結晶が再結晶化することを防止することができる。その結果、第１再生期間Ｔ１よりも第２再生期間Ｔ２では、電極表面の硫酸鉛結晶皮膜の分解が徐々に進むことで比重が緩やかに上昇すると共に電圧値の値も緩やかに上昇することとなる。
【００５１】
第２再生期間Ｔ２の再生処理を終了した後、続けて第３再生期間Ｔ３及び最終再生期間Ｔ４が実行される。
【００５２】
［第３再生期間Ｔ３］
第３再生期間Ｔ３においては、時間ｔ３−１期間に再生電流の電流値Ｉｒ３−１＝７Ａを流している。すなわち、充電電流の電流値Ｉ３−１＝５Ａにパルス電流の電流値Ｉｐ３−１＝２Ａ（周波数ｆ３−１＝１０ｋＨｚ）を重畳したものである。
次に、時間ｔ３−２の期間に再生電流の電流値Ｉｒ３−２＝Ｉｐ３−２＝１Ａを流している。
【００５３】
図２中の第３再生期間Ｔ３において、再生電流の電流値Ｉｒ３−１〜Ｉｒ３−２の２波形のみしか図示していないが、鉛蓄電池の電圧値が定格電圧の１２２％となるまでの間は、階段状に低減する重畳した再生電流の電流値Ｉｒ３−１，Ｉｒ３−２，・・Ｉｒ−ｎを周期的に流している。
【００５４】
このように鉛蓄電池Ｂに再生電流の電流値Ｉｒ３−１を流すことで、鉛蓄電池Ｂ内の希硫酸液中の硫酸イオンを活性化して、電極表面の硫酸鉛結晶皮膜を分解する。再生電流の電流値Ｉｒ３−１からパルス電流のみからなる再生電流の電流値Ｉｒ３−２を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ３−２が流れることで、硫酸鉛結晶が再結晶化することを防止することができる。その結果、第２再生期間Ｔ２よりも第３再生期間Ｔ３では、電極表面の硫酸鉛結晶皮膜の分解が急激に進むことで比重が急上昇すると共に電圧値の値も急上昇することとなる。
【００５５】
［最終再生期間Ｔ４］
最終再生期間Ｔ４においては、時間ｔ４−１期間に再生電流の電流値Ｉｒ４−１＝２Ａを流している。すなわち、充電電流の電流値Ｉ４−１＝１Ａにパルス電流の電流値Ｉｐ４−１＝１Ａ（周波数ｆ４−１＝６ｋＨｚ）を重畳したものである。
次に、時間ｔ４−２の期間に再生電流の電流値Ｉｒ４−２＝Ｉｐ４−２＝０．５Ａを流している。
【００５６】
図２中の第４再生期間Ｔ４において、再生電流の電流値Ｉｒ４−１〜Ｉｒ４−２の２波形のみしか図示していないが、図５に示す鉛蓄電池の比重値１．２９の安定状態となるまでの間は、重畳した再生電流の電流値Ｉｒ４−１，Ｉｒ４−２，・・Ｉｒ−ｎを周期的に流している。
【００５７】
このように鉛蓄電池Ｂに再生電流の電流値Ｉｒ４−１を流すことで、鉛蓄電池Ｂ内の希硫酸液中の硫酸イオンを活性化して、電極表面の硫酸鉛結晶皮膜を分解する。再生電流の電流値の電流値Ｉｒ４−１からパルス電流のみからなる再生電流Ｉｒ４−２を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ４−２が流れることで、硫酸鉛結晶が再結晶化することを防止することができる。その結果、第３再生期間Ｔ３よりも第４再生期間Ｔ４では、電極表面の硫酸鉛結晶皮膜が分解されることで比重が鉛蓄電池Ｂの新品時点における１．２９に回復すると共に電圧値の値も鉛蓄電池Ｂの新品時点における電圧値に回復することとなる。本例における第３再生期間Ｔ３と最終再生期間Ｔ４は、１２時間から２０時間である。
【００５８】
上述した再生電流の電流値Ｉｒ１−１，・・，Ｉｒ４−１，・・，Ｉｒ４−ｎを生成して、再生期間ごとに鉛蓄電池に流すことにより、硫酸鉛結晶皮膜を従来の方法より、さらに短い時間で除去分解することができる。そして、このように鉛蓄電池の電極が再生されるため、鉛蓄電池の充電容量を回復することができる効果がある。
【００５９】
［変形例］
図２に示す再生電流のタイミングチャートの変形例について図６を参照しながら説明する。
【００６０】
［第１再生期間Ｔ１］
第１再生期間Ｔ１においては、図６に示すように、時間ｔ１−１の期間に再生電流の電流値Ｉｒ１−１’＝３０Ａを流している。すなわち、充電電流の電流値Ｉ１−１’＝２５Ａにパルス電流の電流値Ｉｐ１−１’＝５Ａ（周波数ｆ１−１’＝３０ｋＨｚ）を重畳したものである。
次に、時間ｔ１−２の期間に再生電流の電流値Ｉｒ１−２’＝Ｉｐ１−２’＝５Ａを流している。
次に、時間ｔ１−３の期間に再生電流の電流値Ｉｒ１−１’と同じ値をＩｒ１−３’に流している。
次に、時間ｔ１−４の期間に再生電流の電流値Ｉｒ１−２’と同じ値をＩｒ１−４’に流している。
【００６１】
図６中の第１再生期間Ｔ１において、再生電流の電流値Ｉｒ１−１’〜Ｉｒ１−４’の４波形のみしか図示していないが、鉛蓄電池の電圧値が定格電圧の１００％となるまでの間は、重畳した再生電流の電流値Ｉｒ１−１’と再生電流の電流値Ｉｒ１−２’を交互に周期的に流している。
【００６２】
このように鉛蓄電池Ｂに充電電流にパルス電流を重畳した再生電流の電流値Ｉｒ１−１’を流すことで、鉛蓄電池Ｂ内の希硫酸液中の硫酸イオンを活性化して、電極表面の硫酸鉛結晶皮膜を分解する。再生電流の電流値Ｉｒ１−１’からパルス電流のみからなる再生電流の電流値Ｉｒ１−２’を流し始めると、電圧値が一気に低下し、時間の経過とともに希硫酸液の温度が低下し、この温度低下にともなって、さらに電圧値がなだらかに低下して安定化する。電極表面においては、パルス電流のみからなる再生電流の電流値Ｉｒ１−２’が流れることで、硫酸鉛結晶が再結晶化することを防止することができる。
【００６３】
第１再生期間Ｔ１の再生処理を終了した後、続けて第２再生期間Ｔ２が実行される。
【００６４】
［第２再生期間Ｔ２］
第２再生期間Ｔ２においては、時間ｔ２−１期間に再生電流の電流値Ｉｒ２−１’＝１３Ａを流している。すなわち、充電電流の電流値Ｉ２−１’＝１０Ａにパルス電流の電流値Ｉｐ２−１’＝３Ａ（周波数ｆ２−１’＝２０ｋＨｚ）を重畳したものである。
次に、時間ｔ２−２の期間に再生電流の電流値Ｉｒ２−２’＝Ｉｐ２−２’＝３Ａを流している。
次に、時間ｔ２−３の期間に再生電流の電流値Ｉｒ２−１’と同じ値をＩｒ２−３’に流している。
次に、時間ｔ２−４の期間に再生電流の電流値Ｉｒ２−３’と同じ値をＩｒ２−４’に流している。
【００６５】
図６中の第２再生期間Ｔ２において、再生電流の電流値Ｉｒ２−１’〜Ｉｒ２−４’の４波形のみしか図示していないが、鉛蓄電池の電圧値が定格電圧の１１８％となるまでの間は、重畳した再生電流の電流値Ｉｒ２−１’と再生電流の電流値Ｉｒ２−２’とを交互に流している。
【００６６】
このように鉛蓄電池Ｂに再生電流の電流値Ｉｒ２−１’を流すことで、鉛蓄電池Ｂ内の希硫酸液中の硫酸イオンを活性化して、電極表面の硫酸鉛結晶皮膜を分解する。再生電流の電流値Ｉｒ２−１’からパルス電流のみからなる再生電流の電流値Ｉｒ２−２’を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ６’が流れることで、硫酸鉛結晶が再結晶化することを防止することができる。その結果、第１再生期間Ｔ１よりも第２再生期間Ｔ２では、電極表面の硫酸鉛結晶皮膜の分解が徐々に進むことで比重が緩やかに上昇すると共に電圧値の値も緩やかに上昇することとなる。
【００６７】
第２再生期間Ｔ２の再生処理を終了した後、続けて第３再生期間Ｔ３及び最終再生期間Ｔ４が実行される。
【００６８】
［第３再生期間Ｔ３］
第３再生期間Ｔ３においては、時間ｔ３−１期間に再生電流の電流値Ｉｒ３−１’＝７Ａを流している。すなわち、充電電流の電流値Ｉ３−１’＝５Ａにパルス電流の電流値Ｉｐ３−１’＝２Ａ（周波数ｆ３−１’＝１０ｋＨｚ）を重畳したものである。
次に、時間ｔ３−２の期間に再生電流の電流値Ｉｒ３−２’＝Ｉｐ３−２’＝１Ａを流している。
【００６９】
図６中の第３再生期間Ｔ３において、再生電流の電流値Ｉｒ３−１’，Ｉｒ３−２’の２波形のみしか図示していないが、鉛蓄電池の電圧値が定格電圧の１２２％となるまでの間は、重畳した再生電流の電流値Ｉｒ３−１’と再生電流の電流値Ｉｒ３−２’とを交互に周期的に流している。
【００７０】
このように鉛蓄電池Ｂに再生電流の電流値Ｉｒ３−１’を流すことで、鉛蓄電池Ｂ内の希硫酸液中の硫酸イオンを活性化して、電極表面の硫酸鉛結晶皮膜を分解する。再生電流の電流値Ｉｒ３−１’からパルス電流のみからなる再生電流の電流値Ｉｒ３−２’を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ３−２’が流れることで、硫酸鉛結晶が再結晶化することを防止することができる。その結果、第２再生期間Ｔ２よりも第３再生期間Ｔ３では、電極表面の硫酸鉛結晶皮膜の分解が急激に進むことで比重が急上昇すると共に電圧値の値も急上昇することとなる。
【００７１】
［最終再生期間Ｔ４］
最終再生期間Ｔ４においては、時間ｔ４−１期間に再生電流の電流値Ｉｒ４−１’＝２Ａを流している。すなわち、充電電流の電流値Ｉ４−１＝１Ａにパルス電流の電流値Ｉｐ４−１’＝１Ａ（周波数ｆ４−１’＝６ｋＨｚ）を重畳したものである。
次に、時間ｔ４−２の期間に再生電流の電流値Ｉｒ４−２’＝Ｉｐ４−２’＝０．５Ａを流している。
【００７２】
図６中の第４再生期間Ｔ４において、再生電流の電流値Ｉｒ４−１’，Ｉｒ４−２’の２波形のみしか図示していないが、図５に示す鉛蓄電池の比重値１．２９の安定状態となるまでの間は、重畳した再生電流の電流値Ｉｒ４−１’と再生電流の電流値Ｉｒ４−２’とを交互に周期的に流している。
【００７３】
このように鉛蓄電池Ｂに再生電流の電流値Ｉｒ４−１’を流すことで、鉛蓄電池Ｂ内の希硫酸液中の硫酸イオンを活性化して、電極表面の硫酸鉛結晶皮膜を分解する。再生電流の電流値Ｉｒ４−１’からパルス電流のみからなる再生電流の電流値Ｉｒ４−２’を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ４−２’が流れることで、硫酸鉛結晶が再結晶化することを防止することができる。その結果、第３再生期間Ｔ３よりも第４再生期間Ｔ４では、電極表面の硫酸鉛結晶皮膜が分解されることで比重が鉛蓄電池Ｂの新品時点における１．２９に回復すると共に電圧値の値も鉛蓄電池Ｂの新品時点における電圧値に回復することとなる。
【００７４】
上述した再生電流の電流値Ｉｒ４−１’，・・，Ｉｒ４−２’，・・，Ｉｒ４−ｎ’を生成して、再生期間ごとに鉛蓄電池に流すことにより、硫酸鉛結晶皮膜を従来の方法より、さらに短い時間で除去分解することができる。そして、このように鉛蓄電池の電極が再生されるため、鉛蓄電池の充電容量を回復することができる効果がある。
【００７５】
［再生処理装置の制御動作］
本実施形態における再生処理装置１は、４台の鉛蓄電池Ｂ１,Ｂ２,Ｂ３,Ｂ４を同時に再生することが可能であるが、以下の説明では、１台の鉛蓄電池Ｂ１を一例として再生処理における制御部の制御動作ついて図１及び図２を参照しながら説明する。
【００７６】
制御部５は、第１再生期間Ｔ１の時間ｔ１−１において、図１に示すスイッチ部４の各スイッチをオン状態とし、充電電流生成部２で生成した充電電流の電流値Ｉ１−１を再生電流供給ラインＬｓ１に流すとともにパルス電流生成部３で生成したパルス電流の電流値Ｉｐ１−１を出力ラインＬ１を介して再生電流供給ラインＬｓ１に同期するように流して制御する。この再生電流供給ラインＬｓ１には、充電電流の電流値にパルス電流の電流値が重畳された再生電流の電流値Ｉｒ１−１を導通し、端子６Ａを介して鉛蓄電池Ｂ１に再生電流の電流値Ｉｒ１−１を流すこととなる。
【００７７】
制御部５は、第１再生期間Ｔ１の時間ｔ１−２において、図１に示すスイッチ部４の各スイッチをオフ状態とし、パルス電流生成部３で生成したパルス電流の電流値Ｉｐ１−２を出力ラインＬ１を介して再生電流供給ラインＬｓ１に流すように制御する。この再生電流供給ラインＬｓ１にはパルス電流のみからなる再生電流の電流値Ｉｒ１−２を導通し、端子６Ａを介して鉛蓄電池Ｂ１に再生電流の電流値Ｉｒ１−２を流すこととなる。
【００７８】
制御部５は、第１再生期間Ｔ１の時間ｔ１−３において、図１に示すスイッチ部４の各スイッチをオン状態とし、充電電流生成部２で生成した充電電流の電流値Ｉ―３を再生電流供給ラインＬｓ１に流すとともにパルス電流生成部３で生成したパルス電流の電流値Ｉｐ１−３を出力ラインＬ１を介して再生電流供給ラインＬｓ１に流すように制御する。この再生電流供給ラインＬｓ１には、充電電流の電流値にパルス電流の電流値が重畳された再生電流の電流値Ｉｒ１−３を導通し、端子６Ａを介して鉛蓄電池Ｂ１に再生電流の電流値Ｉｒ１−３を流すこととなる。
【００７９】
制御部５は、第１再生期間Ｔ１の時間ｔ１−４おいて、図１に示すスイッチ部４の各スイッチをオフ状態とし、パルス電流生成部３で生成したパルス電流の電流値Ｉｐ１−４を出力ラインＬ１を介して再生電流供給ラインＬｓ１に流すように制御する。この再生電流供給ラインＬｓ１にはパルス電流のみからなる再生電流の電流値Ｉｒ１−４を導通し、端子６Ａを介して鉛蓄電池Ｂ１に再生電流の電流値Ｉｒ１−４を流すこととなる。
【００８０】
すなわち、制御部５は、上述した通り、第１再生期間Ｔ１において各時間ｔ１−１，・・，ｔ１−４，・・，ｔ１―ｎとに、充電電流生成部２やパルス電流生成部３やスイッチ部４を制御して、鉛蓄電池B1に各再生電流の電流値Ｉｒ１−１，・・，Ｉｒ１−４，・・，Ｉｒ１−ｎを流すこととなる。
【００８１】
すなわち、第１再生期間Ｔ１において、鉛蓄電池の電圧値が定格電圧の１００％となるまでの間は、重畳した再生電流の電流値Ｉｒ１−１，・・，Ｉｒ１−４，・・Ｉｒ１−ｎを周期的に流している。
【００８２】
このように鉛蓄電池Ｂに充電電流の電流値にパルス電流の電流値を重畳した再生電流の電流値Ｉｒ１−１を流すことで、鉛蓄電池Ｂ内の希硫酸液中の硫酸イオンを活性化して、電極表面の硫酸鉛結晶皮膜を分解する。再生電流の電流値Ｉｒ１−１からパルス電流のみからなる再生電流の電流値Ｉｒ１−２を流し始めると、電圧値が一気に低下し、時間の経過とともに希硫酸液の温度が低下し、この温度低下にともなって、さらに電圧値がなだらかに低下して安定化する。電極表面においては、パルス電流のみからなる再生電流の電流値Ｉｒ１−２が流れることで、硫酸鉛結晶が再結晶化することを防止することができる。
【００８３】
その後、第２再生期間Ｔ２においても、制御部５は、第１再生期間Ｔ１と同様に、充電電流生成部２やパルス電流生成部３やスイッチ部４を制御して、鉛蓄電池Ｂ１に各再生電流の電流値Ｉｒ２−１，・・，Ｉｒ２−４を流すこととなる。
【００８４】
すなわち、第２再生期間Ｔ２において、鉛蓄電池の電圧値が定格電圧の１１８％となるまでの間は、重畳した再生電流の電流値Ｉｒ２−１，・・，Ｉｒ２−４，・・Ｉｒ２−ｎを周期的に流している。
【００８５】
このように鉛蓄電池Ｂに再生電流の電流値Ｉｒ２−１を流すことで、鉛蓄電池Ｂ内の希硫酸液中の硫酸イオンを活性化して、電極表面の硫酸鉛結晶皮膜を分解する。再生電流の電流値Ｉｒ２−１からパルス電流のみからなる再生電流の電流値Ｉｒ２−２を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ２−２が流れることで、硫酸鉛結晶が再結晶化することを防止することができる。その結果、第１再生期間Ｔ１よりも第２再生期間Ｔ２では、電極表面の硫酸鉛結晶皮膜の分解が徐々に進むことで比重が緩やかに上昇すると共に電圧値の値も緩やかに上昇することとなる。
【００８６】
また、第３再生期間Ｔ３において、制御部５は、充電電流生成部２やパルス電流生成部３やスイッチ部４を制御して、鉛蓄電池Ｂ１に各再生電流の電流値Ｉｒ３−１，Ｉｒ３−２，・・Ｉｒ３−ｎを流している。
【００８７】
すなわち、第３再生期間Ｔ３において、鉛蓄電池の電圧値が定格電圧の１２２％となるまでの間は、重畳した再生電流の電流値Ｉｒ３−１，Ｉｒ３−２，・・Ｉｒ３−ｎを周期的に流している。
【００８８】
このように鉛蓄電池Ｂに再生電流の電流値Ｉｒ３−１を流すことで、鉛蓄電池Ｂ内の希硫酸液中の硫酸イオンを活性化して、電極表面の硫酸鉛結晶皮膜を分解する。再生電流の電流値Ｉｒ３−１からパルス電流のみからなる再生電流の電流値Ｉｒ３−２を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ３−２が流れることで、硫酸鉛結晶が再結晶化することを防止することができる。その結果、第２再生期間Ｔ２よりも第３再生期間Ｔ３では、電極表面の硫酸鉛結晶皮膜の分解が急激に進むことで比重が急上昇すると共に電圧値の値も急上昇することとなる。
【００８９】
また、第４再生期間Ｔ４において、制御部５は、充電電流生成部２やパルス電流生成部３やスイッチ部４を制御して、鉛蓄電池Ｂ１に各再生電流の電流値Ｉｒ４−１，Ｉｒ４−２を流している。
【００９０】
さらに、第４再生期間Ｔ４において、鉛蓄電池の比重値１．２９の安定状態となるまでの間は、重畳した再生電流の電流値Ｉｒ４−１，Ｉｒ４−２，・・Ｉｒ４−ｎを周期的に流している。
【００９１】
このように鉛蓄電池Ｂに再生電流の電流値Ｉｒ４−１を流すことで、鉛蓄電池Ｂ内の希硫酸液中の硫酸イオンを活性化して、電極表面の硫酸鉛結晶皮膜を分解する。再生電流の電流値Ｉｒ４−１からパルス電流のみからなる再生電流の電流値Ｉｒ４−２を流すと、電圧値が一気に低下し、時間の経過とともに希硫酸液の温度が低下し、温度低下にともなって、さらに電圧値がなだらかに低下して安定化する。電極表面においては、パルス電流のみからなる再生電流の電流値Ｉｒ４−２が流れることで、硫酸鉛結晶が再結晶化することを防止することができる。その結果、第３再生期間Ｔ３よりも第４再生期間Ｔ４では、電極表面の硫酸鉛結晶皮膜が分解されることで比重が鉛蓄電池Ｂの新品時点における１．２９に回復すると共に電圧値の値も鉛蓄電池Ｂの新品時点における電圧値に回復することとなる。
【００９２】
さらに、本実施形態における再生処理装置1では、充電電流生成部２とパルス電流生成部３とを４台の鉛蓄電池Ｂ１,Ｂ２,Ｂ３,Ｂ４に電気的接続することにより、４台の鉛蓄電池Ｂ１,Ｂ２,Ｂ３,Ｂ４を同時に再生処理することが可能である。
【００９３】
充電電流生成部２で生成した充電電流がスイッチ部４の各スイッチ４Ａ，４Ｂ，４Ｃ，４Ｄを時分割してオン・オフ状態とすることで、スイッチの出力側に供給され、一方、パルス電流生成部３で生成したパルス電流が各出力ラインごとに供給され、これら充電電流とパルス電流が再生電流供給ラインで重畳され、このように重畳された再生電流が時分割して各鉛蓄電池Ｂ１，Ｂ２，Ｂ３，Ｂ４に供給される。
【００９４】
従って、本実施形態における再生処理装置1では、再生電流を時分割して供給することで４台の鉛蓄電池Ｂを一度に再生処理することができ、再生処理装置1の設備コストを削減することが可能である。
【符号の説明】
【００９５】
Ｂ 鉛蓄電池
１ 再生処理装置
２ 充電電流生成部
３ パルス電流生成部
４ スイッチ部
５ 制御部
６ 端子部
【図１】
0005327650.tif 000002
【図２】
0005327650.tif 000003
【図３】
0005327650.tif 000004
【図４】
0005327650.tif 000005
【図５】
0005327650.tif 000006
【図６】
0005327650.tif 000007